СПОСОБ ИЗГОТОВЛЕНИЯ ЗАЩИЩЕННОГО ИЛИ ЦЕННОГО ДОКУМЕНТА
METHOD OF MANUFACTURING SECURITY OR VALUABLE DOCUMENT

Настоящее изобретение относится к способу изготовления защищенного или ценного документа и способу изготовления защитного элемента. Кроме того, настоящее изобретение относится к защищенному или ценному документу и защитному элементу, изготовленным в соответствии с предлагаемыми способами.
Защищенные или ценные документы, например банкноты, удостоверения личности и другие подобные документы, для защиты от подделки часто оснащают различными защитными элементами, позволяющими установить подлинность документов и одновременно обеспечить защиту указанных документов от незаконного копирования. Однако из-за допуска точности приводки, обусловленного технологией изготовления, выровнять относительно друг друга два или более различных защитных элемента таким образом, чтобы они дополняли друг друга и формировали общую структуру, как правило, весьма затруднительно.
Таким образом, задача настоящего изобретения заключается в том, чтобы устранить недостатки средств, известных из уровня техники и, в частности, предложить защищенные и ценные документы с высокой степенью защиты от подделки, обладающие привлекательным внешним видом.
Для решения указанной задачи предложен способ изготовления, защищенный или ценный документ и защитный элемент в соответствии с независимыми пунктами формулы. Предпочтительные варианты осуществления настоящего изобретения следуют из зависимых пунктов формулы.
В соответствии с первым аспектом настоящее изобретение относится к способу изготовления защищенного или ценного документа, отличающемуся тем, что он включает в себя следующие этапы:
В) изготавливают многослойный материал, содержащий бумажную подложку, маскирующий слой, предусмотренный на бумажной подложке в маскирующей области, и модифицируемое лазерным излучением маркировочное вещество, предусмотренное в маркируемой области, причем маркируемая область перекрывает маскирующую область, и
L) многослойный материал в маркируемой области подвергают лазерному воздействию для того, чтобы одновременно и с точным соблюдением приводки создать негативные знаки в маскирующем слое и знаки с измененным цветом на немаскированных участках маркируемой области.
Благодаря тому, что два различных знака выполнены с точным соблюдением приводки, формируется привлекательная с точки зрения визуального восприятия маркировка, позволяющая проверить подлинность документа, обладающая оригинальным дизайном и образованная двумя различными знаками на защищенном или ценном документе. Кроме того, из-за допусков точности приводки, неизбежных при отдельном изготовлении знаков, их относительное выравнивание для третьих лиц окажется весьма затруднительным. Таким образом, защищенный или ценный документ имеет высокую степень защиты от подделки.
В соответствии с настоящим изобретением в качестве маскирующего слоя можно использовать, например, металлический слой, а также диэлектрические слои, в частности диэлектрические слои, изменяющие цвет в зависимости от угла наблюдения, или цветные печатные слои. В случае использования металлических слоев, подвергая многослойный материал лазерному воздействию, можно обеспечить матирование металла и, таким образом, с точным соблюдением приводки выполнить переход от участков с измененным цветом к матированному металлическому покрытию. В случае использования тонкопленочных элементов с эффектом изменения цвета в зависимости от угла наблюдения, которые обычно содержат полупрозрачный поглощающий слой из хрома, диэлектрический разделительный слой и алюминиевый отражающий слой, воздействуя лазерным излучением, можно обеспечить удаление только полупрозрачного хромового слоя, в результате чего в качестве негативного знака на заднем фоне, изменяющем цвет в зависимости от угла наблюдения, образуется светло-серая область.
Предпочтительно на этапе L) создают знаки с измененным цветом и негативные знаки, которые дополняют друг друга, формируя общую информацию. Знаки с измененным цветом и негативные знаки представляют собой, например, комплементарные элементы букв, надписи, последовательности цифр, логотипа или единого графического объекта. Для того чтобы указанные элементы дополняли друг друга до общей информации и при этом корректно передавали ее смысловое содержание и выглядели привлекательно с точки зрения визуального восприятия, знаки с измененным цветом и негативные знаки должны быть точно совмещены относительно друг друга. Правильность маркировки, позволяющей установить подлинность документа и образованной двумя указанными знаками, пользователь может определить без вспомогательных средств и понять без комментариев.
Предпочтительно на этапе В) бумажную подложку и маскирующий слой покрывают маркировочным веществом, например, путем печатания.
Для получения дополнительных цветовых переходов перед нанесением на бумажную подложку маркировочного вещества некоторые ее участки покрывают первым слоем, который позволяет при лазерном воздействии обеспечить изменение цветового эффекта маркируемой области. В качестве альтернативного варианта или в дополнении первый слой может содержать одно модифицируемое лазерным излучением маркировочное вещество, что позволяет при лазерном воздействии на этапе L) на участках, покрытых первым слоем, создавать знаки с измененным цветом, обеспечивающие разные цветовые эффекты.
Вместо того чтобы наносить вещество со специфическими свойствами на бумажную подложку, целесообразно на этапе В) ввести маркировочное вещество в объем бумажной подложки. Для этого маркировочное вещество, например, добавляют в бумажную массу при формовании листов, вводят его в бумажную подложку при погружении в ванну или бумажную подложку пропитывают маркировочным веществом в клеильном прессе. Очевидно, можно использовать другие способы нанесения покрытия, например нанесение вещества, обладающего специфическими свойствами, методом полива или промазыванием.
В соответствии с предпочтительным вариантом осуществления изобретения перед тем, как на этапе L) подвергнуть многослойный материал лазерному воздействию, на маскирующем слое по меньшей мере в маркируемой области выполняют выемки в виде узоров, знаков или кода. В этом случае при лазерном воздействии предпочтительно формируются негативные знаки, информационное содержание которых по смыслу связано с информационным содержанием выемок, предусмотренных в маскирующем слое. При этом два указанных информационных объекта связаны друг с другом по смыслу, если они соотнесены друг с другом или дополняют друг друга. Например, второй информационный объект может указывать на первый, полностью или частично повторять его или дополнять до общей информации.
Согласно предпочтительному варианту осуществления изобретения маскирующий слой на этапе В) наносят на слой пленки и вместе с указанным слоем пленки накладывают на бумажную подложку. Маскирующий слой представляет собой, например, отражающий слой тисненой и металлизированной дифракционной структуры или отражающий слой тонкопленочного элемента с эффектом изменения цвета в зависимости от угла зрения. Тем не менее настоящее изобретение не ограничивается указанными вариантами, в частности, маскирующий слой также можно нанести прямо на бумажную подложку, не используя при этом слой пленки.
В варианте изобретения, согласно которому используют слой пленки, указанный слой также может содержать одно модифицируемое лазерным излучением маркировочное вещество, что позволяет на этапе L) на немаскированных участках слоя пленки одновременно и с точным соблюдением приводки создавать знаки с разным цветовым эффектом. При этом знаки с измененным цветом на немаскированных участках бумажной подложки, знаки с измененным цветом на немаскированных участках слоя пленки и негативные знаки, в частности, создают таким образом, чтобы они дополняли друг друга, формируя общую информацию. Во всех вариантах слой пленки можно покрывать маркировочным веществом или маркировочное вещество можно вводить в объем слоя пленки.
На этапе L) в качестве источника лазерного излучения предпочтительно используют лазер, излучающий в инфракрасной области спектра, в частности углекислотный лазер с длиной волны примерно 10,6 мкм или лазер на алюмоиттриевом гранате, легированном неодимом (Nd:YAG), с длиной волны 1,064 мкм.
В настоящем изобретении также предложен защищенный или ценный документ, изготовленный в соответствии с предлагаемым способом и содержащий многослойный материал, содержащий по меньшей мере одну бумажную подложку, маскирующий слой, предусмотренный на бумажной подложке в маскирующей области, и модифицируемое лазерным излучением маркировочное вещество, предусмотренное в маркируемой области, причем при лазерном воздействии в маскирующем слое формируются негативные знаки, а на немаскированных участках маркируемой области - знаки с измененным цветом, при этом указанные знаки выполнены с точным соблюдением приводки.
Согласно второму аспекту настоящее изобретение относится к способу изготовления защитного элемента, отличающемуся тем, что он включает в себя следующие этапы:
В) изготавливают слой пленки, в маскирующей области содержащий маскирующий слой с выемками в виде узоров, знаков или кода, а в маркируемой области, перекрывающей маскирующую область, модифицируемое лазерным излучением маркировочное вещество, и L) слой пленки в маркируемой области подвергают лазерному воздействию для того, чтобы одновременно и с точным соблюдением приводки создать негативные знаки в маскирующем слое и знаки с измененным цветом на немаскированных участках слоя пленки.
Согласно данному аспекту изобретения в качестве маскирующего слоя также можно использовать металлический слой или диэлектрические слои, например диэлектрические слои, изменяющие цвет в зависимости от угла зрения, или цветные печатные слои.
При этом на этапе L) создают знаки с измененным цветом и негативные знаки, которые дополняют друг друга, формируя общую информацию. Кроме того, предпочтительно создают негативные знаки и/или знаки с измененным цветом, информационное содержание которых по смыслу связано с информационным содержанием выемок, выполненных в маскирующем слое.
В соответствии с предлагаемым способом на этапе L) предпочтительно используют лазер, излучающий в инфракрасной области спектра, в частности углекислотный лазер с длиной волны примерно 10,6 мкм или лазер на алюмоиттриевом гранате, легированном неодимом (Nd:YAG), с длиной волны 1,064 мкм.
Кроме того, во всех вариантах осуществления настоящего изобретения предусмотрена возможность на этапе L) создавать растрированные негативные знаки. В результате при наложении негативных знаков и знаков с измененным цветом можно получать такие варианты, при которых, например, голографическая структура металлического маскирующего слоя остается видимой в отраженном свете даже в области негативного знака.
Также настоящее изобретение относится к защитному элементу, изготовленному в соответствии с предлагаемым способом и содержащему слой пленки, который в маскирующей области содержит маскирующий слой с выемками в виде узоров, знаков или кода, а в маркируемой области, перекрывающей маскирующую область, содержит модифицируемое лазерным излучением маркировочное вещество, причем при лазерном воздействии в маскирующем слое формируются негативные знаки, а на немаскированных участках слоя пленки - знаки с измененным цветом, при этом указанные знаки выполнены с точным соблюдением приводки.
Защитный элемент предпочтительно представляет собой защитную нить, защитную ленту, защитную пленку, заплатку, наклейку или другой переводной элемент, предназначенный для нанесения на защищенную бумагу, ценный документ и другие подобные документы. Наряду с пленками, более подробно описанными ниже, которые наносят на защищенную бумагу или ценный документ, в настоящем изобретении можно использовать, в частности, заплатки или кашированные или некашированные защитные нити. В случае использования кашированных защитных нитей вместо углекислотного лазера предпочтительно используют лазер на алюмоиттриевом гранате, легированном неодимом (Nd:YAG), с длиной волны 1,064 мкм, луч которого проникает через кашированную пленку.
Во всех вариантах осуществления настоящего изобретения в качестве модифицируемых лазерным излучением маркировочных веществ используют, например, пигменты с эффектом, которые меняют видимый цвет под воздействием лазерного излучения, в частности термореактивные цветные пигменты, например синий ультрамарин. Очевидно, что вместо указанных пигментов с эффектом можно использовать модифицируемое лазерным излучением маркировочное вещество, не содержащее пигментов.
Во всех вариантах осуществления настоящего изобретения на этапе L) знаки с измененным цветом можно изготовить в цвете, меняющемся при наблюдении в обычных внешних условиях. При этом наблюдение при обычных внешних условиях подразумевает наблюдение при дневном или искусственном свете, без специального облучения защищенного или ценного документа. В качестве альтернативного варианта или в дополнении знаки с измененным цветом на этапе L) создают с цветом люминесценции, проявляющимся при освещении возбуждающим излучением. При наблюдении в обычных внешних условиях указанный цвет люминесценции увидеть невозможно, он проявляется только при освещении защищенного или ценного документа соответствующим возбуждающим излучением, причем в качестве возбуждающего излучения обычно используют ультрафиолетовое излучение. В этих вариантах осуществления изобретения в качестве модифицируемых лазерным излучением маркировочных веществ используют люминесцирующие, в частности, флуоресцирующие пигменты. Люминесцирующие вещества с характерными свойствами при наблюдении в обычных внешних условиях предпочтительно проявляются как прозрачные и/или бесцветные вещества.
Далее дополнительные варианты осуществления и преимущества настоящего изобретения пояснены со ссылкой на прилагаемые чертежи. Для того чтобы облегчить понимание чертежей, некоторые элементы изображены без соблюдения масштаба.
На чертежах изображено следующее.
На фиг.1 схематично изображена предлагаемая защищенная банкнота.
На фиг.2 показан фрагмент с фиг.1, иллюстрирующий край металлизированной пленки.
На фиг.3 показан вид в разрезе вдоль линии III-III: a - перед лазерным воздействием, b - после лазерного воздействия.
На фиг.4. показан вид сверху на краевой участок предлагаемого защищенного металлического слоя, расположенного на бумажной подложке: а - состояние перед лазерным воздействием, b - состояние после лазерного воздействия.
На фиг.5 показан: а - вид сверху на краевой участок металлического слоя, расположенного на бумажной подложке, согласно другому варианту осуществления настоящего изобретения, b - вид в разрезе по линии В-В с фиг.5а.
На фиг.6 изображен: а - вид сверху, b - вид в разрезе на предлагаемый защищенный металлический слой с многоуровневым цветовым эффектом.
На фиг.7 показаны: а и b - вид в разрезе, как на фиг.3, перед и после лазерного воздействия соответственно, c - вид сверху на краевой участок предлагаемой пленки при наблюдении в обычных внешних условиях, d - внешний вид фрагмента c при ультрафиолетовом облучении.
На фиг.8 изображены: а и b - виды сверху, как на фиг.7c и 7d в соответствии с другим вариантом осуществления настоящего изобретения.
На фиг.9 показаны: а и b - виды сверху, как на фиг.7c и 7d, в соответствии с еще одним вариантом осуществления настоящего изобретения.
На фиг.10 показано: а - растрированное перекрытие негативных знаков и знаков с измененным цветом, b и c - внешний вид структуры с фиг.10 а при наблюдении в отраженном свете и, соответственно, в проходящем свете.
На фиг.11 показан поперечный разрез пленки, изготовленной в соответствии с дополнительным вариантом осуществления изобретения.
Настоящее изобретение пояснено на примере банкноты. На фиг.1 схематично изображена банкнота 10, содержащая бумажную подложку 12 и сквозное отверстие 14, покрытое металлизированной пленкой 16. Металлический слой 18 пленки 16, как правило, представляет собой часть тисненой металлизированной дифракционной структуры или тонкопленочного элемента с эффектом изменения цвета в зависимости от угла зрения. Однако настоящее изобретение не ограничивается указанным вариантом осуществления. В целом, настоящее изобретение можно использовать для изготовления многослойных материалов, содержащих бумажные подложки с металлическими слоями, диэлектрическими слоями или цветными печатными слоями.
Для защиты банкноты 10 от подделки вдоль края металлизированной пленки 16 предусмотрена маркировка 20, состоящая из цветного знака 22, выполненного в бумажной подложке 12, и негативного знака 24, сформированного в металлическом слое 18 пленки 16, причем указанные знаки 22 и 24 выполнены с высокой точностью приводки.
В соответствии с данным вариантом изобретения маркировка 20 образована последовательностью букв "PL". Однако очевидно, что указанная маркировка может быть представлена в виде любой последовательности букв или цифр, графических узоров или кодов. Как подробно показано на фиг.2, в рассматриваемом варианте изобретения верхняя часть последовательности букв "PL" образована знаком 22 красного цвета, находящимся в бумажной подложке. Нижняя часть последовательности букв "PL", точно совмещенная с указанной верхней частью, образована негативным знаком 24, находящимся в металлическом слое 18, причем в данном варианте изобретения указанный негативный знак проявляется в виде белого цвета бумажной подложки на металлическом фоне пленки 16.
Чтобы обеспечить точное совмещение указанных знаков 22 и 24 и, тем самым, сформировать цельную маркировку 20 без разрывов, сначала, как показано на виде в разрезе с фиг.3а, на бумажную подложку 12 наносят пленку 16, содержащую металлический слой 18. Затем на бумажную подложку 12 и металлический слой 18, на значительную поверхность маркируемой области 30 наносят маркировочный слой 32, содержащий модифицируемое лазерным излучением маркировочное вещество, которое под воздействием лазера соответствующим образом меняет свой цвет, например, от прозрачного к красному.
После этого на многослойный материал, содержащий бумажную подложку 12, металлический слой 18 и маркировочный слой 32, в маркируемой области 30 воздействуют лазерным излучением 34 и, соответствующим образом управляя лазерным лучом, создают маркировку 20 требуемой формы. В качестве источника лазерного излучения используют, например, углекислотный лазер с длиной волны 10,6 мкм, который позволяет с высокой скоростью наносить необходимую маркировку.
На фиг.3b изображен разрез банкноты по линии III-III, показанной на фиг.2, после осуществления лазерной маркировки. При проведении экспериментов изобретатели неожиданно обнаружили, что, используя один и тот же набор параметров лазера, можно обеспечить индуцированное лазером изменение цвета маркировочного вещества, содержащегося в маркировочном слое 32, и тем самым создать цветные знаки 22 в бумажной подложке, а также обеспечить локальное удаление металлического слоя 18 пленки и в результате создать в металлизированной пленке 16 негативные знаки 24.
Таким образом, благодаря тому, что знаки 22 и 24 создают на одном и том же этапе, используя один и тот же лазерный луч, они точно совмещены относительно друг друга. При этом суть настоящего изобретения состоит в том, что, хотя маркировка 20 может иметь обусловленные технологией изготовления отклонения приводки относительно края металлического слоя 18, созданные одновременно знаки 22 и 24 не имеют отклонений приводки относительно друг друга. Таким образом, указанные знаки дополняют друг друга, формируя цельную маркировку 20, без разрывов и смещения.
В области знака 24 лазерное облучение не вызывает цветового эффекта в маркировочном слое 32, а приводит только к формированию негативного знака в металлическом слое 18. На основании современных знаний это можно объяснить следующим образом: при удалении металлического слоя 18 наряду с испарением металла происходит удаление модифицируемого лазерным излучением маркировочного вещества, как схематично показано на фиг.3b. Вместе с металлом, очевидно, происходит удаление других слоев, при необходимости предусмотренных на пленке, например тисненого слоя УФ-лака (на чертежах не показан), в результате чего в области негативного знака 24 проявляется белый цвет бумажной подложки 12, расположенной под пленкой.
Согласно варианту изобретения, показанному на фиг.4, металлический слой 40 пленки 16 дополнительно содержит выемки 42, выполненные в виде узоров и микробукв, изготовленных, например, способом промывки, как раскрыто в патентном документе WO 99/13157. Как подробно показано на фиг.4а, вдоль края металлического слоя 40 внутри каждой прямоугольной выемки 44, выполненной в металлическом слое, предусмотрена металлическая микробуква "D" (номер позиции 46). Очевидно, что показанный здесь пример иллюстрирует один из возможных вариантов информации, представленной выемками 42, указанная информация может быть любого вида, в частности она может представлять собой микропечать.
Для создания маркировки 20 пленку 16, содержащую структурированный металлический слой 40, 42, наносят на бумажную подложку 12. Затем бумажную подложку 12 и металлический слой 40, 42 в маркируемой области на значительной ее поверхности покрывают маркировочным слоем, после чего многослойный материал подвергают лазерному воздействию для создания расположенной поверх маркировки 20, которая в данном рассматриваемом варианте представлена в виде последовательности букв "PL".
Как показано на фиг.4b и по существу раскрыто в описании к фиг.3, лазерное излучение на участках без металлического слоя вызывает изменение цвета маркировочного вещества от прозрачного к красному. Таким образом, и в бумажной подложке 12, и на участках пленки 16 без металлического слоя формируется знак 48 красного цвета. И, наоборот, при лазерном воздействии на металлизированные участки происходит удаление маркировочного вещества с металлическим слоем 40, в результате чего через указанные участки 50 можно увидеть белый фон бумажной подложки 12.
В частности, на участках, на которые воздействуют лазером, микробуквы 46 образуют микропечать белого цвета без металлического слоя на красном фоне знака 48. В тех местах, где лазерное излучение воздействует на микробуквы 46 частично, металлизированные части микробукв 46, части микробукв 46 белого цвета без металлического слоя, а также знак 48 красного цвета точно совмещены относительно друг друга. Важным является то, что хотя маркировка 20 может иметь обусловленные технологией изготовления отклонения приводки относительно края металлического слоя 40 и выемок 42 с выполненными в них микробуквами 46, одновременно созданные знаки 48 и 50 не имеют отклонений приводки относительно друг друга. Таким образом, они дополняют друг друга, формируя цельную маркировку 20 без разрывов и смещений.
Согласно еще одному варианту осуществления настоящего изобретения, показанному на фиг.5, на бумажную подложку 12 наносят первый слой 52, что обеспечивает дополнительный цветовой переход маркировки 20. Первый слой 52 представляет собой, например слой лака, который наносят перед наложением металлизированной пленки 16 на бумажную подложку 12 и который, как правило, обеспечивает выравнивание бумаги, лучшую адгезию пленки 16 и/или более яркий внешний вид пленки.
Неожиданно было установлено, что, соответствующим образом подобрав маркировочное вещество и первый слой, можно посредством первого слоя влиять на изменение цвета маркировочного вещества. Как показано на виде сверху, представленном на фиг.5а, и на виде в разрезе по линии В-В (фиг.5а), изображенном на фиг.5b, ширина 54 первого слоя 52 такова, что он выходит за пределы металлизированной пленки 16.
При лазерном воздействии маркировочное вещество в области первого слоя 52 меняет свой цвет, например, от прозрачного к оранжевому, таким образом, в бумажной подложке 12 формируется знак 62 оранжевого цвета. При этом в области 56, находящейся за пределами первого слоя 52, цвет маркировочного вещества меняется от прозрачного к красному и, таким образом, в бумажной подложке формируется знак 60 красного цвета. Точно совмещенные цветные знаки 60, 62, как описано выше, также точно совмещены с негативными знаками 64, выполненными в металлическом слое.
Кроме того, первый слой 52 может содержать модифицируемое лазерным излучением маркировочное вещество, что позволяет при лазерном воздействии обеспечить на участках 54, покрытых первым слоем, разные цветовые эффекты.
В соответствии с другим вариантом осуществления настоящего изобретения, маркировку 20 создают с несколькими цветовыми переходами, как показано на фиг.6а на виде сверху и на фиг.6b в разрезе. В этом случае бумажную подложку 12 оснащают первым маркировочным веществом 70, модифицируемым лазерным излучением, которое под действием лазера проявляет первый цветовой переход, например, от прозрачного к красному. Частично металлизированную 18 пленку 16 оснащают вторым маркировочным веществом 72, модифицируемым лазерным излучением, которое под действием лазера проявляет второй цветовой переход, например, от прозрачного к зеленому.
В данном случае, воздействуя лазерным лучом, создают маркировку 20 "PL" с тремя визуально различимыми участками. На участках бумажной подложки 12 с первым маркировочным веществом 70 при лазерном воздействии формируется знак 74 красного цвета. На участках пленки 16 без металлического покрытия, оснащенных вторым маркировочным веществом 72, при лазерном воздействии формируется знак 76 зеленого цвета, а на металлизированных участках 18 пленки 16 в результате воздействия лазерного излучения создается негативный знак 78, через который можно увидеть расположенную под ним белую бумажную подложку 12. Так как все три участка создают на одном и том же этапе, используя один и тот же лазерный луч, они точно совмещены относительно друг друга, даже несмотря на то, что маркировка 20 может иметь отклонение приводки относительно края пленки 16 и края металлического слоя 18.
При этом первое маркировочное вещество наносят, например печатанием, на бумажную подложку 12 или вводят его в объем бумажной подложки 12. Последнюю из указанных операций можно осуществить либо в процессе изготовления бумаги, добавив маркировочное вещество в бумажную массу при формовании листов, либо позже при погружении в ванну, либо в процессе пропитки в клеильном прессе. Кроме того, можно использовать и другие способы нанесения покрытия, например нанесение вещества, обладающего специфическими свойствами, методом полива или промазыванием.
Предусмотренное в пленке 16 второе маркировочное вещество можно нанести на слой пленки, например, печатанием. Кроме того, маркировочное вещество можно добавить к нанесенному слою, например к слою УФ-лака, к слою, расположенному под пленкой, или клеевому слою. Таким образом, можно, в частности, создавать многоуровневые эффекты и дополнительные цвета, В других вариантах осуществления настоящего изобретения второе маркировочное вещество вводят при изготовлении пленки, например в процессе экструзии. В этом случае пигменты, напечатанные или введенные в нанесенные слои, также позволяют создавать многоуровневые эффекты и дополнительные цвета.
Кроме того, при печати на бумаге или слое УФ-лака можно создавать печатные узоры, например полосатый растр.
Очевидно, что вместо того чтобы, как раскрыто в описании к фиг.3, наносить маркировочное вещество на металлизированную пленку, его можно расположить под металлическим слоем. Как показано на виде в разрезе, представленном на фиг.7а, на бумажную подложку 12 наносят маркировочный слой 90, содержащий пигмент, по существу, прозрачный в видимой области спектра и флуоресцирующий при ультрафиолетовом освещении, причем флуоресцентные свойства указанного пигмента при лазерном воздействии теряются. В области перекрытия на маркировочный слой 90 накладывают пленку 16, содержащую металлический слой 18. На многослойный материал воздействуют лазерным излучением 34, и, соответствующим образом управляя лазерным лучом, создают маркировку 20 требуемой формы.
В результате лазерного воздействия флуоресцентные свойства флуоресцентного пигмента 90 за пределами области перекрытия теряются, в результате формируются знаки 22 с измененным цветом флуоресценции. Напротив, в области перекрытия энергия лазерного луча расходуется на испарение металлического слоя 18, поэтому флуоресцентные свойства маркировочного слоя 90 в области негативных знаков 24 не исчезают. На фиг.7b показан предлагаемый многослойный материал после лазерного воздействия.
На фиг.7c показан внешний вид предлагаемого многослойного материала при наблюдении в обычных условиях, то есть при наблюдении при естественном дневном или искусственном освещении. При указанных условиях можно увидеть только негативные знаки 24 в пределах металлического слоя 18. При этом локальное исчезновение флуоресцентных свойств пигмента 90 в области знака 22 остается невидимым. На фиг.7c указанное локальное исчезновение схематично обозначено пунктирной линией знака 22.
При исследовании многослойного материала в ультрафиолетовом свете, как показано на фиг.7d, маркировка 20, образованная знаками 22 и 24, проявляется полностью. Флуоресцентный пигмент 90 при возбуждении ультрафиолетовым светом светится характерным цветом флуоресценции. При этом за пределами области перекрытия, в районе знаков 22 флуоресценция отсутствует, так как в этом месте флуоресцентные свойства пигмента 90 исчезли в результате лазерного воздействия. Таким образом, знаки 22 на светлом фоне флуоресценции выглядят темными. Металлический слой 18 в ультрафиолетовом свете также выглядит темным, за исключением знаков 24, с которых металлический слой был удален, но пигмент 90 не разрушен. В результате, флуоресцентное свечение можно наблюдать и в области знаков 24. Кроме того, в рассматриваемом варианте настоящего изобретения одновременно созданные знаки 22, 24 также дополняют друг друга, формируя цельную маркировку 20, без разрывов и смещений, причем полную маркировку, в отличие от вышеописанных вариантов, можно увидеть только при рассмотрении в ультрафиолетовом свете.
Используя несколько пигментов, можно обеспечить дополнительные визуальные эффекты. В соответствии с вариантом изобретения, показанным на фиг.8, поверх слоя с флуоресцентным пигментом 90 и металлизированной пленкой 16, 18 наносят слой с пигментом 92, изменяющим свой цвет, причем под воздействием лазерного излучения он меняет свой цвет, например, от прозрачного к красному.
В данном варианте при наблюдении многослойного материала в обычных условиях он будет выглядеть так, как показано на фиг.8а, причем в этом случае маркировка 20 образована негативным знаком 24, выполненным в металлическом слое 18, и знаком 22 красного цвета, выполненным в слое с пигментом 92, изменяющем свой цвет.
Как показано на фиг.8b, при наблюдении многослойного материала в ультрафиолетовом свете маркировку 20, образованную знаками 22 и 24, также можно четко увидеть, однако в данном случае ее внешний вид будет отличаться. В области знаков 22 флуоресценция отсутствует, так как в этой области наряду с изменением цвета пигмента 92 произошло исчезновение флуоресцентных свойств пигмента 90. Напротив, за пределами знаков 22 и металлического слоя 18 можно наблюдать флуоресцентное свечение, таким образом, знаки 22 на светлом фоне флуоресценции выглядят темными. Металлическое покрытие 18 в ультрафиолетовом свете также выглядят темным, за исключением знаков 24, с которых были удалены металлический слой и расположенный поверх него слой с пигментом 92, изменяющим свой цвет, а флуоресцентный пигмент 90 не был разрушен, в результате в этих местах также можно наблюдать флуоресцентное свечение.
На фиг.9 показан еще один вариант осуществления настоящего изобретения, в соответствии с которым используют два слоя с флуоресцентными пигментами, расположенных один поверх другого. В этом случае используют два прозрачных пигмента 90, 94, флуоресцирующих при ультрафиолетовом освещении разными цветами, причем энергию лазерного луча выбирают таким образом, чтобы в области знака 22 исчезали только флуоресцентные свойства верхнего слоя с пигментом 90.
В данном случае при наблюдении многослойного материала в обычных условиях он будет выглядеть так, как показано на фиг.9а, причем его внешний вид совпадает с внешним видом многослойного материала, изображенным на фиг.7c. Как изображено на фиг.9b, в ультрафиолетовом свете металлический слой 18 выглядит темным. Так как в области знака 22 флуоресцентные свойства верхнего пигмента 90 при лазерном воздействии стираются, при наблюдении в ультрафиолетовом свете проявляется только цвет флуоресценции неповрежденного нижнего пигмента 94. В других областях, то есть в области знака 24 и области, расположенной за пределами металлического слоя 18 и знаков 22, оба пигмента 90 и 94 не повреждены, таким образом в указанных областях можно наблюдать смешанный цвет двух цветов флюоресценции.
В частности, описанные выше многослойные структуры можно использовать в сочетании с дополнительными визуальными эффектами, раскрытыми в немецкой патентной заявке DE 10 2008 019 092.6, описание которой включено в настоящую заявку. Говоря коротко, указанные дополнительные визуальные эффекты изготавливают следующим образом:
В1) изготавливают многослойный материал, образованный по меньшей мере одной бумажной подложкой, содержащей в маркируемой области модифицируемое лазерным излучением маркировочное вещество, а также предусмотренный в маркируемой области защитный элемент, который под воздействием лазерного излучения становится тоньше, и
L1) воздействуют на многослойный материал лазерным излучением для того, чтобы одновременно и с точным соблюдением приводки создать в защитном элементе - тонкие линии, а в бумажной подложке путем модификации маркировочного вещества - знаки,
или
В2) изготовить многослойный материал, образованный по меньшей мере одной бумажной подложкой, содержащей в маркируемой области модифицируемое лазерным излучением первое маркировочное вещество, а также пленочный элемент, содержащий в маркируемой области второе модифицируемое лазерным излучением маркировочное вещество, отличное от первого, и
L2) воздействуют на многослойный материал лазерным излучением для того, чтобы путем модификации маркировочных веществ одновременно и с точным соблюдением приводки создать знаки в бумажной подложке и в пленочном элементе.
В частности, описанные в настоящей заявке эффекты можно также использовать совместно с визуально распознаваемыми знаками, раскрытыми в публикации WO 2006/079489 А1, причем описание указанного известного решения включено в настоящую заявку. Говоря коротко, в соответствии с техническим решением, известным из WO 2006/079489 А1, визуально распознаваемые знаки в виде узоров, букв, цифр или изображений изготавливают следующим образом:
a) изготавливают многослойный материал, содержащий бумажную подложку, первый участок с рельефной структурой и второй участок,
b) на первый участок с рельефной структурой и второй участок наносят маскирующий слой, причем участки, содержащие маскирующий слой, по-разному реагируют на лазерное излучение выбранного лазерного источника, и
c) первый и второй участок подвергают лазерному излучению выбранного лазерного источника для того, чтобы в результате лазерного воздействия по меньшей мере в одном из двух указанных участков создать негативные знаки.
При этом часть бумажной подложки, в которой в результате лазерного воздействия формируются негативные знаки, может содержать модифицируемое лазерным излучением маркировочное вещество описанного выше типа. Таким образом, при лазерном воздействии на участке маскирующего слоя формируются негативные знаки, а на бумажной подложке, расположенной ниже, формируются знаки с измененным цветом, причем указанные знаки создают одновременно и с точным соблюдением приводки.
При этом первый участок маскирующего слоя, в частности, изготавливают в виде рельефной структуры с решетчатым изображением, заданным первой постоянной решетки и первой ориентацией линий решетки, а второй участок предпочтительно изготавливают в виде рельефной структуры с решетчатым изображением, заданным второй постоянной решетки и второй ориентацией линий решетки. Причем вторая постоянная решетки и/или вторая ориентация отличаются от первой постоянной решетки и/или первой ориентации. Дополнительные особенности возможных вариантов исполнения указанных участков, особенности управления технологическим процессом и лежащего в основе принципа взаимодействия различной интенсивности приведены в указанной выше публикации WO 2006/079489 А1, включенной в настоящую заявку путем ссылки.
В соответствии с еще одним вариантом настоящего изобретения растрированная деметаллизация позволяет получить перекрытие негативных знаков и знаков с измененным цветом, при котором голографическая структура металлического слоя остается видимой. В этом случае (фиг.10а) на многослойный материал 100, содержащий бумажную подложку 12, маркировочный слой 32 и металлический слой 102 с голографической структурой 104, воздействуют лазерным излучением, причем, соответствующим образом управляя лазерным лучом, получают растрированный знак 20 требуемой формы.
В частности, как показано на фиг.10а, растр выполняют в виде тонких полос, однако можно выбрать любую другую форму растра. Для того чтобы лучше различать полосы, они изображены на фиг.10а в увеличенном масштабе. При этом на практике следует выбирать такой тонкий растр, чтобы полосы можно было различить без оптических вспомогательных средств, но с трудом.
В области металлического слоя 102, воздействуя лазерным лучом, формируют одновременно негативные знаки 24 и конгруэнтные цветные знаки 22 в бумажной подложке 12. В бумажной подложке вне металлического слоя 102 цветные знаки 22 продолжаются без отклонения приводки относительно цветных деметаллизированных знаков 22, 24 металлического слоя 102.
То, как визуально выглядит указанная маркировка 20 при ее рассмотрении в отраженном свете и в проходящем свете, показано соответственно на фиг.10b и 10c. При этом выбирают такой тонкий растр, что невооруженным глазом распознать разделение маркировки 20 на полосы растра невозможно. Таким образом, как изображено на фиг.10b, при рассмотрении многослойного материала в отраженном свете благодаря растру можно увидеть как дизайн цветного знака 22, так и голограмму 104 металлического слоя 102. Напротив, как показано на фиг.10c, при наблюдении в проходящем свете можно распознать только дизайн цветного знака 22.
Согласно другому варианту осуществления настоящего изобретения маркировку, как показано на фиг.11, создают прямо на пленке. Для этого пленка 80 в области металлизации, в металлическом слое 82 содержит выемки в виде узоров, знаков или кода. Кроме того, в маркируемой области, перекрывающей область металлизации, пленка содержит модифицируемое лазерным излучением маркировочное вещество 84, например, маркировочное вещество наносят печатанием. При этом маркировочное вещество при воздействии лазером проявляет требуемый цветовой переход, например, от прозрачного к зеленому.
Затем на пленку 80 в маркируемой области воздействуют лазерным излучением, чтобы одновременно и с точным соблюдением приводки создать негативные знаки 88 в металлическом слое 82 и цветные знаки, в данном примере знаки 86 зеленого цвета, на участках пленки 80 без металлического слоя. Так как знаки 86, 88 создают на одном и том же этапе, используя один и тот же лазерный луч, они точно совмещены друг с другом и дополняют друг друга, формируя требуемую маркировку, даже несмотря на то, что указанная маркировка может иметь отклонения приводки относительно края пленки 80 и относительно выемок 82 металлического слоя 80.
Цветные знаки 86 и негативные знаки 88 предпочтительно дополняют друг друга, формируя общую информацию, например надпись. Содержание указанной общей информации предпочтительно связано по смыслу с информационным содержанием выемок, выполненных в металлическом слое. Внешний вид пленки, содержащей маркировку, соответствует варианту, изображенному на фиг.4b, причем цветные знаки 86 не могут выступать за край пленки 80. Затем готовую металлизированную и маркированную пленку переносят на основную подложку, например приклеивают ее поверх отверстия банкноты 10, как показано на фиг.1.